(57)【要約】【課題】コンクリート構造物を解体することによって得られたコンクリート塊の破砕物を骨材相当分として用いる際に、その破砕物に混在している木片や微粉末等の軽量不要物を破砕物から除去する。【解決手段】一定量のコンクリート塊をジョークラッシャからなる破砕手段１に投入して破砕し、このコンクリート破砕物Ａ’を破砕手段１から該破砕手段１の下方側に設置している破砕物受入槽２内に収納する間に、側方よりコンクリート破砕物Ａ’に向かって風を吹きつけることによりコンクリート破砕物Ａ’中に混在している木片や微粉末等の軽量不要物ａを飛散、分離させ、コンクリート破砕物Ａ’を破砕物受入槽２に収納する一方、軽量不要物ａを不要物受入容器４内に収納し、上記破砕物受入れ槽２内のコンクリート破砕物Ａ’に所定量の水とセメントとを添加することにより生コンクリートを製造する。【選択図】　　図１
2004089952.tif 000002
【特許請求の範囲】
【請求項１】
コンクリート塊を破砕手段によって破砕することにより得られたコンクリート破砕物を破砕物受入槽内に上方から投入する際に、この破砕物受入槽の上端開口部に向かって落下する上記コンクリート破砕物に対して側方より風を吹きつけることにより、該コンクリート破砕物に混在している微粉末や木片などの軽量不要物をその風力によりコンクリート破砕物から飛散、分離させて不要物受入容器内に分配、収納する一方、不要物を除去されたコンクリート破砕物を生コンクリート用破砕物として上記破砕物受入槽内に収納することを特徴とするコンクリート破砕物からの不要物除去方法。
【請求項２】
コンクリート塊を破砕手段によって破砕することにより得られたコンクリート破砕物を傾斜シュートを介して破砕物受入槽内に収納する際に、上記傾斜シュート上を破砕物受入槽に向かって流れるコンクリート破砕物に風を吹き付けて該コンクリート破砕物中に混在する微粉末や木片などの軽量不要物を破砕物から上方に飛散、分離させると共にこれらの不要物を上記傾斜シュートの上方に配設している不要物排出管路の下向き開口端を通じてこの排出管路内に発生させている吸気力により該排出管路内に吸入して排出管路の排出開口端に連通している不要物受入容器内に収納する一方、不要物を除去されたコンクリート破砕物を上記破砕物受入槽内に収納することを特徴とするコンクリート破砕物からの不要物除去方法。
【請求項３】
破砕物受入槽は生コンクリートを製造する混練槽であって、この破砕受入槽に不要物を除去した一定量のコンクリート破砕物を収納したのち、このコンクリート破砕物に一定量の水とセメントとを添加して混練することにより生コンクリートを製造することを特徴とする請求項１又は請求項２に記載のコンクリート破砕物からの不要物除去方法。
【請求項４】
不要物受入容器内の中間部にふるいを張設してあり、不要物中の微粉末をこのふるいを通過させて不要物受入容器の内底部上に収納する一方、木片等の大形不要物をふるい上に堆積させることを特徴とする請求項１又は請求項２に記載のコンクリート用破砕物からの不要物除去方法。
【請求項５】
コンクリート塊の破砕手段と、該破砕手段の下流側に設けられて上記破砕手段によって破砕されたコンクリート破砕物を受入れる破砕物受入槽と、上記破砕手段から破砕物受入槽に向かって流れ落ちる上記コンクリート破砕物に対してその流れを横切る方向に風を吹きつけてコンクリート破砕物中に混在している微粉末や木片などの軽量不要物を破砕物から飛散、分離させる送風手段と、該軽量不要物の受入容器とからなることを特徴とするコンクリート破砕物からの不要物除去装置。
【請求項６】
１つの大型槽の内部を可動仕切板によって区画することにより一方をコンクリート破砕物受入槽に、他方を軽量不要物受入容器に形成していると共に、上記可動仕切板の移動によってコンクリート破砕物受入槽内への破砕物と、軽量不要物受入容器内への軽量不要物の分配割合を調整するように構成していることを特徴とする請求項５に記載の生コンクリート用破砕物からの不要物除去装置。
【発明の詳細な説明】
【０００１】
【発明の属する技術分野】
本発明は、コンクリート構造物の解体等によって発生したコンクリート塊の破砕物を生コンクリートの骨材として使用する際に、このコンクリート破砕物中に含まれる硬化モルタルが粉末状になったもの（以下、微粉末という）や木片等の不要物を除去する方法とこの方法を実施するための装置に関するものである。
【０００２】
【従来の技術】
近年、資源の有効利用の観点からコンクリート構造物を解体した際に発生するコンクリート塊を破砕し、破砕して得られた細粒分と粗粒分の全てを生コンクリートの骨材として使用することが提案され、実用化されつつある。具体的には、コンクリート構造物の解体現場から集積されたコンクリート塊をクラッシャによって破砕し、この破砕物と水とセメントとを一定の配合割合でもってミキサーに投入して混練することにより生コンクリートを製造することが行われている（例えば、特許文献１参照）。
【０００３】
また、コンクリート塊を破砕して該破砕物に混入している木片等の異物を除去する工程と、この工程によって得られた破砕物同士を偏心回転する垂直円筒内で相互に衝突させて粗骨材表面に付着しているモルタル層を全体的にそぎ落とすことにより再生粗骨材を得る工程と、この工程を経たのち、残材を回転ドラム内で風力選別して細骨材と粉末、微粉に分離、回収する工程とからなり、得られた再生骨材を生コンクリート骨材として使用することも行われている（例えば、特許文献２参照。）
【０００４】
【特許文献１】
特開２００１−１３０９４４号公報（第２〜３頁、図４）。
【特許文献２】
特公平６−３０７５５号公報（第３〜５頁、図２）。
【０００５】
【発明が解決しようとする課題】
しかしながら、コンクリート構造物を解体することによって得られたコンクリート塊には木片や紙片、アルミ片など、即ち、コンクリート構造物の内装材や窓枠等の建材の破砕片、或いは、型枠の埋殺し部分などの破砕片等が内在或いは付着してあり、コンクリート塊に対するこれらの木片等の破砕片の占める割合は５〜２０％にも達していて古いコンクリート構造物であればある程、その割合が増加している。
【０００６】
このような木片等の破砕片を含んでいるコンクリート塊を破砕して生コンクリート用の破砕物とし、上記特許文献１に記載しているように、この破砕物をそのまま生コンクリート製造用混練槽内に投入して水とセメントとを添加することにより生コンクリートを製造した場合、木片等の破砕片やコンクリート塊を破砕時に発生した粉砕物である微粉末等が強度上の弱体部となってコンクリートの強度を低下させるという問題点がある。
【０００７】
このような問題点は、上記特許文献２に記載しているように、生コンクリート用の骨材として不要な上記木片等の不要物を取り除くと共に、元の骨材に付着している硬化モルタルを全て取り除いて再生骨材とすれば解消することができるが、これでは骨材の再生処理に多大な時間と費用を要するばかりでなく、多量の微粉末が発生してその処理に困難をきたすことになって廃コンクリート塊の有効利用を図ることができなく、また、破砕物に混入している木片等のを除去は作業員が目視で除去しているものであるから、手間を要する上に充分な除去が行えないという問題点がある。
【０００８】
本発明はこのような問題点に鑑みてなされたもので、その目的とするところは、木片等の不要物を含んでいるコンクリート塊を破砕してこのコンクリート破砕物を生コンクリートの骨材として使用するに際して、該破砕物に混在している木片等の不要物を簡単且つ確実に除去することができるコンクリート用破砕物からの不要物の除去方法と、この方法を実施するための装置を提供するにある。
【０００９】
【課題を解決するための手段】
上記目的を達成するために本発明の請求項１に係るコンクリート破砕物からの不要物除去方法は、請求項１に記載したように、コンクリート塊を破砕手段によって破砕することにより得られたコンクリート破砕物を破砕物受入槽内に上方から投入する際に、この破砕物受入槽の上端開口部に向かって落下する上記コンクリート破砕物に対して側方より風を吹きつけることにより、該コンクリート破砕物に混在している微粉末や木片などの軽量不要物をその風力によりコンクリート破砕物から飛散、分離させて不要物受入容器内に分配、収納する一方、不要物を除去されたコンクリート破砕物を生コンクリート用破砕物として上記破砕物受入槽内に収納することを特徴とするものである。
【００１０】
請求項２に係る発明は、請求項１に係る発明とは別なコンクリート破砕物からの不要物除去方法であって、コンクリート塊を破砕手段によって破砕することにより得られたコンクリート破砕物を傾斜シュートを介して破砕物受入槽内に収納する際に、上記傾斜シュート上を破砕物受入槽に向かって流れるコンクリート破砕物に風を吹き付けて該コンクリート破砕物中に混在する微粉末や木片などの軽量不要物を破砕物から上方に飛散、分離させると共にこれらの不要物を上記傾斜シュートの上方に配設している不要物排出管路の下向き開口端を通じてこの排出管路内に発生させている吸気力により該排出管路内に吸入して排出管路の排出開口端に連通している不要物受入容器内に収納する一方、不要物を除去されたコンクリート破砕物を上記破砕物受入槽内に収納することを特徴とする。
【００１１】
上記請求項１又は請求項２に記載のコンクリート破砕物からの不要物除去方法において、請求項３に係る発明は、上記破砕物受入槽を生コンクリートを製造する混練槽としているものであって、この破砕受入槽に不要物を除去した一定量の生コンクリート用破砕物を収納したのち、この生コンクリート用破砕物に一定量の水とセメントとを添加して混練することを特徴とするものであり、さらに、請求項４に係る発明は、上記不要物受入容器内の中間部にふるいを張設してあり、不要物中の微粉末をこのふるいを通過させて不要物受入容器の内底部上に収納する一方、木片等の大形不要物をふるい上に堆積させることを特徴とする。
【００１２】
また、請求項５に係る発明は、上記コンクリート破砕物からの不要物除去方法を実施するための装置であって、コンクリート塊の破砕手段と、該破砕手段の下流側に設けられて上記破砕手段によって破砕されたコンクリート破砕物を受入れる破砕物受入槽と、上記破砕手段から破砕物受入槽に向かって流れ落ちる上記コンクリート破砕物に対してその流れを横切る方向に風を吹きつけてコンクリート破砕物中に混在している微粉末や木片などの軽量不要物を破砕物から飛散、分離させる送風手段と、該軽量不要物の受入容器とから構成している。
【００１３】
このように構成した装置において、請求項６に係る発明は、１つの大型槽の内部を可動仕切板によって区画することにより、一方を上記請求項５に記載しているコンクリート破砕物受入槽に、他方を上記軽量不要物受入容器に形成していると共に、上記可動仕切板の移動によってコンクリート破砕物受入槽内への破砕物と、軽量不要物受入容器内への軽量不要物の分配割合を調整するように構成している。
【００１４】
【作用】
まず、コンクリート構造物の解体等によって発生した廃コンクリート塊を破砕手段に投入して破砕する。この場合、大量のコンクリート塊を短時間で破砕するには、破砕手段としてジョークラッシャを使用することが望ましい。このようにコンクリート塊を破砕手段によって破砕すると、該コンクリート塊に付着或いは含まれている木片等が、破砕したコンクリート破砕物から分離してこれらの破砕物に混在すると共に、コンクリート塊の破砕時にコンクリートの硬化モルタル層が粉砕された微粉末も発生している。これらの木片や微粉末をコンクリート破砕物と共に生コンクリート用の骨材として使用すると、コンクリートの強度を低下させることになるので、生コンクリート用骨材として不要な木片や微粉末等の不要物をコンクリート破砕物から除去する。
【００１５】
コンクリート破砕物からの不要物除去方法は、コンクリート塊を破砕する破砕手段からこの破砕手段によって破砕されたコンクリート破砕物が破砕物受入槽に受入れられる間において行われる。即ち、一定量のコンクリート塊をジョークラッシャ等の破砕手段に供給して破砕処理すると、この破砕手段によってコンクリート塊が圧砕されて多数のコンクリート破砕物に分割されると共に該コンクリート塊に付着或いは含まれていた木片等が破砕時に分離して破砕物に混在した状態となり、さらに、破砕時においてコンクリート塊の表層部における弱体部や破砕面が細かく砕かれて微粉末が発生する。
【００１６】
このようにコンクリート塊の破砕によって分離した木片や微粉末等の不要物は、コンクリート破砕物と共に破砕手段の排出口から破砕手段の下流側に配設した破砕物受入槽に向かって排出される。破砕手段からこの破砕物受入槽に至る間には、破砕手段から破砕物受入槽に向かって流れ落ちる上記不要物が混在している生コンクリート用破砕物に対してその流れを横切る方向に風を吹きつける送風手段が配設されてあり、この送風手段から噴出する風力によってコンクリート破砕物よりも軽量の上記不要物が吹き飛ばされて破砕物から分離し、不要物よりも重い該破砕物のみが風力に殆ど影響されることなく破砕物受入槽内に投入、収納される。
【００１７】
風力によって破砕物から分離した上記不要物はその落下地点等に設置している不要物受入容器内に受け入れられて堆積する。この場合、この不要物受入容器内の中間部にふるいを張設しておくことによって、不要物中の微粉末を該ふるいを通過させて不要物受入容器の内底部上に収納し、木片や紙片等の大形不要物をこのふるい上に堆積させることができる。従って、微粉末と木片等を簡単且つ確実に選別することができて事後処理が容易となる。
【００１８】
一方、上記破砕物受入槽内には上記不要物を除去した一定量のコンクリート破砕物が収納されてあり、この破砕物を生コンクリート用の骨材として使用する。この場合、破砕物受入槽をそのまま生コンクリートの製造用混練槽として使用して、この破砕物受入槽内に一定量の破砕物に見合った量の水とセメントとを供給し、混練することによって生コンクリートを得るようにしておくことにより、上記破砕手段に一定量のコンクリート塊を投入する工程から生コンクリートを製造する工程までを連続させることができ、コンクリート破砕物と水とセメントとが一定割合でもって混合してなる生コンクリートを一定量のコンクリート塊を破砕処理する毎に能率よく製造することができる。
【００１９】
【発明の実施の形態】
次に本発明の具体的な実施の形態を図面について説明すると、図１は生コンクリート用破砕物から生コンクリート用骨材としての使用に適さない木片や微粉末等の不要物ａを除去する手段を備えた生コンクリート製造装置の簡略図であって、コンクリート構造物の解体等によって生じたコンクリート塊Ａを破砕する破砕手段１と、この破砕手段１の下流側に設置しているコンクリート破砕物受入槽２と、これらの破砕手段１と破砕物受入槽２との間の空間部における一側方に、破砕手段１の破砕物排出口から落下する破砕物Ａ’に向かって該破砕物Ａ’の流れを横切る方向に空気噴出口を臨ませている送風手段３と、上記破砕物受入槽２における送風手段３からの風下側に並設された木片等の不要物ａの受入容器４とからなり、破砕物受入槽２内でコンクリート破砕物Ａ’と水とセメントと混練して生コンクリートを製造するように構成している。
【００２０】
コンクリート塊Ａを破砕する上記破砕手段１としては、コーンクラッシャやロールクラッシャを使用してもよいが、多量のコンクリート塊を短時間で破砕することができるジョークラッシャを使用している。この破砕手段１の下方に一定の間隔を存して上記破砕物受入槽２が設置されてあり、該破砕物受入槽２内にはコンクリート破砕物Ａ’と水とセメントとを混練するための回転攪拌羽根５が配設されている。
【００２１】
これらの破砕手段１と破砕物受入槽２との間の空間部における一側方に配設した上記送風手段３は、ブロワー３ａとこのブロワー３ａの吐出口に連結、連通させている送風管３ｂとからなり、該送風管３ｂの送風開口端を上記破砕手段１と破砕物受入槽２との間の空間部に臨ませてこの送風管３ｂから噴出する空気流（風）を破砕手段１から落下するコンクリート破砕物Ａ’に向かって一側方より吹きつけることにより、該破砕物Ａ’に混在し且つ該破砕物Ａ’よりも軽量の微粉末や木片などの上記軽量不要物ａをその風力により他側方に飛散させ、破砕物受入槽２の他側方に並設している上記不要物受入容器４内に収納するように構成している。
【００２２】
この不要物受入容器４の高さ方向の中間部には、上記軽量不要物ａにおける微粉末ａ１が通過可能で木片や紙片、或いはアルミ片などの大形不要物ａ２の通過を阻止する無数の網目を有するふるい網からなるふるい６が着脱可能に張設されてあり、このふるい６を介して不要物受入容器４の下側を微粉末ａ１の受入部４Ａに、上側を大形不要物ａ２の受入部４Ｂに形成している。
【００２３】
なお、この不要物受入容器４を上記破砕物受入槽２と別体に形成して、破砕物受入槽２の他側面にその一側面を当接させた状態で並設するように構成しておいてもよいが、図１においては、１つの大型槽の内部を仕切板７によって仕切ることによって大型槽の一側部を破砕物受入槽２に、他側部を不要物受入容器４に区画、形成しているものであり、さらに、上記仕切板７は左右方向に移動可能な可動仕切板であって、破砕物受入槽２と不要物受入容器４との左右方向の開口幅の割合を変更可能にし、破砕物受入槽２内へのコンクリート破砕物Ａ’と不要物受入容器４内への軽量不要物ａの分配を調整するように構成している。
【００２４】
このように構成した生コンクリートの製造装置を使用して、コンクリート塊Ａを破砕することにより得られたコンクリート破砕物Ａ’中に混在している上記軽量不要物ａを該コンクリート破砕物Ａ’から除去する方法、及び、軽量不要物ａを除去されたコンクリート破砕物Ａ’を生コンクリート用骨材として使用して生コンクリートを製造する方法について説明する。
【００２５】
まず、コンクリート構造物の解体物であるコンクリート塊Ａを一定量、即ち、一回分（一バッチ）の生コンクリートの製造に必要な量だけ、破砕手段１に投入すると、コンクリート塊Ａはこの破砕手段１によって多数個の小割り形状のコンクリート破砕物Ａ’に破砕されて該破砕手段１の下端排出口から下方に落下する。この際、破砕手段１に投入するコンクリート塊Ａはコンクリート構造物の解体物であるから、このコンクリート塊Ａには建物の内装材や窓枠などの建材の破砕片やその他の部材の破砕片である木片や紙片、アルミ片などが付着、或いは、内在している。
【００２６】
そして、このコンクリート塊Ａを破砕手段１によって破砕すると、上記のように多数個の大小コンクリート破砕物Ａ’に小割りされる一方、その破砕時に木片や紙片等の破砕片がさらに細かく砕かれると共にコンクリート塊Ａから分離して上記多数の大形不要物ａ２となり、この大形不要物ａ２がコンクリート破砕物Ａ’中に混在した状態となって破砕手段１の下端排出口からコンクリート破砕物Ａ’と共に下方に落下する。
【００２７】
また、コンクリート塊Ａの表層部の硬化モルタル層に崩れ易い弱体部が存在している場合には、コンクリート塊Ａの破砕時にその部分が崩れて微粉末ａ１として分散すると共に、コンクリート塊Ａが上記多数個のコンクリート破砕物Ａ’に分割される時にも微粉末ａ１が発生し、これらの微粉末ａ１もこの微粉末ａ１よりも大きい上記大形不要物ａ２と共に落下する。
【００２８】
コンクリート破砕物Ａ’は生コンクリート用骨材として使用される一方、微粉末ａ１や木片等の破砕片からなる大形不要物ａ２は骨材としての使用に適さないものであり、従って、これらの不要物ａはコンクリート破砕物Ａ’中に混在した状態で上記破砕手段１から破砕物受入槽２に向かって落下中に除去される。
【００２９】
即ち、破砕手段１から落下するコンクリート破砕物Ａ’に向かって一側方より送風手段３であるブロワー３ａから送風管３ｂを通じて風を送り出して落下中のコンクリート破砕物Ａ’に吹きつけると、このコンクリート破砕物Ａ’中に混在している上記微粉末ａ１や木片等の破砕片からなる大形不要物ａ２は、コンクリート破砕物Ａ’よりも軽いので、風圧によって他側方に吹き飛ばされて不要物受入容器４内に落下する一方、不要物ａよりも重いコンクリート破砕物Ａ’は、風圧の影響を殆ど受けることなく、該風圧に抗してそのまま落下し、破砕物受入槽２内に収納される。
【００３０】
このように、送風手段３からの風力によってコンクリート破砕物Ａ’と軽量不要物ａとが選別されて破砕物受入槽２と不要物受入容器４とに分配、収納されるものであり、さらに、不要物受入容器４内に投入された軽量不要物ａにおいては、この不要物受入容器４内の中間部にふるい６を張設しているので、軽量不要物ａにおける微粉末ａ１はこのふるい６を通過してふるい６よりも下側の受入れ部４Ａ内に落下、集積される一方、大形不要物ａ２はふるい６を通過することなくこのふるい６上に堆積し、該フルイ６よりも上方側の受入部４Ｂ内に収納された状態となり、微粉末ａ１と大形不要物ａ２とが選別されるものである。
【００３１】
なお、破砕手段１による破砕処理条件や送風手段３からの風力等に応じて、可動仕切板７を軽量不要物ａが不要物受入容器４内に、コンクリート破砕物Ａ’が破砕物受入槽２内にそれぞれ正確に分配し得る位置に移動させる。
【００３２】
こうして、混在している軽量不要物ａが除去されて破砕物受入槽２内に収納された一定量、即ち、一回分（一バッチ）の生コンクリートの製造に必要な量のコンクリート破砕物Ａ’に、この破砕物Ａ’に対して一定割合でもって水とセメントとを添加し、攪拌羽根５を回転させることによって受入槽２内で混練することにより生コンクリートを製造するものである。
【００３３】
このように、破砕物受入槽２を生コンクリートの製造用混練槽として使用すれば、上記破砕手段１に一定量のコンクリート塊Ａを投入する工程から不要物除去工程を経て生コンクリートを製造する工程までを連続的に行うことができるが、破砕物受入槽２を必ずしも混練槽に用いることなく、この破砕物受入槽２に収納された一定量のコンクリート破砕物Ａ’を別な混練槽に移しかえてこの混練槽内に水とセメントを供給して生コンクリートを製造してもよい。
【００３４】
図２は本発明の別な実施の形態を示すもので、上記の実施の形態においては、破砕手段１の直下に破砕物受入槽２を設置すると共にこの破砕物受入槽２の風下側に不要物受入容器４を並設し、破砕手段１から落下するコンクリート破砕物Ａ’に対して一側方より風を吹きつけるように構成しているが、この実施の形態においては、ジョークラッシャからなる破砕手段１の破砕物排出口の下方に傾斜シュート８の上端部を臨ませていると共にこの傾斜シュート８の下端部下方に破砕物受入槽２を設置してあり、さらに、傾斜シュート８の下端部上に向かって送風手段３から風を吹きつけて傾斜シュート８上を破砕物受入槽２に向かって移動するコンクリート破砕物Ａ’に混在した軽量不要物ａを傾斜シュート８から浮き上がらせて排出管路９を通じて不要物受入容器４とは別体の不要物受入容器４内に収納するように構成している。
【００３５】
詳しくは、軽量不要物排出管路９は、その後方部内に配設している吸気手段１０によって内部に吸引力を発生させるように構成していると共にラッパ状に拡開している吸気口９ａを下向きに開口させて上記傾斜シュート８の長さ方向の中間部上に臨ませてあり、吸気手段１０の排気側の管端部の軽量不要物排出開口端を不要物受入容器４の上端部内に連結、連通させている。なお、吸気手段１０の吸気力はコンクリート破砕物Ａ’を吸引することなく軽量不要物ａのみを吸引することができるように調整可能となっている。一方、送風手段３は上記実施の形態と同様に、ブロワー３ａの吐出口に送風管３ｂを連結、連通させてなり、この送風管３ｂの吹き出し口を上記排出管路９の吸気口９ａの一側方における下方において上記傾斜シュート８の下端部上に臨ませている。
【００３６】
破砕物受入槽２内には回転攪拌羽根５が配設されていて生コンクリートの製造用混練槽を兼備している点や、不要物受入容器４内がその中間部に張設したふるい６によって下部を微粉末受入部４Ａに、上部を大形不要物受入部４Ｂに区画、形成されている点は上記実施の形態と同様である。
【００３７】
このように構成したので、ジョークラッシャからなる破砕手段１にコンクリート構造物の解体物であるコンクリート塊Ａを一定量、即ち、一回分（一バッチ）の生コンクリートの製造に必要な量だけ、破砕手段１に投入し、この破砕手段１によって多数個の小割り形状のコンクリート破砕物Ａ’に破砕してその破砕時に発生した微粉末ａ１や木片等の大形不要物ａ２からなる軽量不要物ａと共に下端排出口から傾斜シュート８の上端部上に連続的に落下させる。
【００３８】
この傾斜シュート８上に落下した軽量不要物ａを混在させているコンクリート破砕物Ａ’は、該傾斜シュート８の傾斜によってこの傾斜シュート８上を滑りながら下方に移動する。一方、傾斜シュート８の下端部側においては、送風手段３の送風管３ｂから傾斜シュート８の下端部上に向かって風が吹きつけられてあり、傾斜シュート８の下端部上に達したコンクリート破砕物Ａ’に混在している軽量不要物ａは、この風力によってコンクリート破砕物Ａ’から分離して傾斜シュート８から上方に飛散する。
【００３９】
軽量不要物ａが飛散する傾斜シュート８の上方位置には、吸気手段１０の作動によって常に外部の空気を吸引している排出管路９の吸気口９ａを臨ませてあり、上記飛散した軽量不要物ａはこの吸引力よって吸気口９ａから排出管路９内に吸引され、該排出管路９を通じて不要物受入容器４内に供給される。なお、上記傾斜シュート８上を滑り落ちるコンクリート破砕物Ａ’の移動速度は、傾斜シュート８の勾配を大きくすれば早くなるが、そうすると、風の吹きつけによるコンクリート破砕物Ａ’からの軽量不要物ａの飛散、分離処理が不十分となる虞れがあるので、傾斜シュート８の勾配をできる限り小さくし、その代わり傾斜シュート８全体を起振器によって振動を与えてコンクリート破砕物Ａ’の移動を促進させると共に、その振動によって傾斜シュート８上でのコンクリート破砕物Ａ’と軽量不要物ａとの分離を促し、殆ど全ての軽量不要物ａを風力によって飛散させて、排出管路９側に吸引、排除させることができる。
【００４０】
排出管路９を通じて不要物受入容器４内に投入された軽量不要物ａは、上記実施の形態と同様に、この不要物受入容器４内の中間部にふるい６を張設しているので、軽量不要物ａにおける微粉末ａ１はこのふるい６を通過してふるい６よりも下側の受入れ部４Ａ内に落下、集積される一方、大形不要物ａ２はふるい６を通過することなくこのふるい６上に堆積し、該フルイ６よりも上方側の受入部４Ｂ内に収納された状態となり、微粉末ａ１と大形不要物ａ２とに選別されるものである。
【００４１】
一方、破砕物受入槽２内に収納された一定量のコンクリート破砕物Ａ’は、この破砕物Ａ’に対して一定割合でもって水とセメントとを添加し、攪拌羽根５を回転させることによって受入槽２内で混練することにより生コンクリートを製造するものである。なお、この実施の形態においても、破砕物受入槽２を必ずしも混練槽に用いることなく、この破砕物受入槽２に収納された一定量のコンクリート破砕物Ａ’を別な混練槽に移しかえてこの混練槽内に水とセメントを供給して生コンクリートを製造してもよい。
【００４２】
【発明の効果】
以上のように本発明の請求項１に係るコンクリート破砕物からの不要物除去方法によれば、コンクリート塊を破砕手段によって破砕することにより得られたコンクリート破砕物を破砕物受入槽内に上方から投入する際に、この破砕物受入槽の上端開口部に向かって落下する上記コンクリート破砕物に対して側方より風を吹きつけることにより、該コンクリート破砕物に混在している微粉末や木片などの軽量不要物をその風力によりコンクリート破砕物から飛散、分離させて不要物受入容器内に分配、収納する一方、不要物を除去されたコンクリート破砕物を生コンクリート用破砕物として上記破砕物受入槽内に収納することを特徴とするものであるから、コンクリート破砕物に混在している微粉末や木片などの軽量不要物を確実且つ能率よく除去することができ、この軽量不要物を除去したコンクリート破砕物を生コンクリート用骨材として使用することにより、安定した強度のコンクリートを得ることができる。
【００４３】
請求項２に係るコンクリート破砕物からの不要物除去方法は、破砕手段によって破砕されたコンクリート破砕物を傾斜シュート上に投下し、この傾斜シュート上を破砕物受入槽に向かって流れるコンクリート破砕物に風を吹き付けて該コンクリート破砕物中に混在する微粉末や木片などの軽量不要物を破砕物から上方に飛散、分離させると共にこれらの不要物を上記傾斜シュートの上方に配設している不要物排出管路の下向き開口端を通じてこの排出管路内に発生させている吸気力により該排出管路内に吸入して排出管路の排出開口端に連通している不要物受入容器内に収納するので、コンクリート破砕物が傾斜シュート上を通過中に該コンクリート破砕物中に混在している不要物の除去処理を行うものであるから、不要物の除去処理を行うことができる時間が長くなって効率のよい除去が可能となるばかりでなく、傾斜シュートに向かって吹きつける風によりコンクリート破砕物に混在している不要物を上方に飛散させると共にこの排出管路の吸引力によって不要物を吸引するものであるから殆ど全ての不要物を一層効率よく除去することができ、生コンクリート用再生骨材として最適なコンクリート破砕物を得ることができる。
【００４４】
また、請求項３に係る発明は、破砕物受入槽は生コンクリートを製造する混練槽であって、この破砕受入槽に不要物を除去した一定量のコンクリート破砕物を収納したのち、このコンクリート破砕物に一定量の水とセメントとを添加して混練することにより生コンクリートを製造することを特徴としているので、コンクリート破砕物を収納した上記破砕物受入槽をそのまま生コンクリートの製造用混練槽として使用して、この破砕物受入槽内に一定量の破砕物に見合った量の水とセメントとを供給し、混練することによって生コンクリートを簡単に製造することができると共に、一定量のコンクリート塊を上記破砕手段に投入する工程からコンクリート破砕物中に混在している不要物の除去処理を経てこのコンクリート破砕物を骨材に使用した生コンクリートの製造工程までを連続させることができ、均質な生コンクリートを能率よく製造することができる。
【００４５】
さらに、請求項４に係る発明は、上記不要物受入容器内の中間部にふるいを張設し、不要物中の微粉末をこのふるいを通過させて不要物受入容器の内底部上に収納する一方、木片等の大形不要物をふるい上に堆積させることを特徴とするので、不要物中の微粉末を該ふるいを通過させて不要物受入容器の内底部上に収納する一方、木片や紙片等の大形不要物をこのふるい上に堆積させることができる。従って、微粉末と木片等を簡単且つ確実に選別することができて事後処理が容易となる。
【００４６】
請求項５に係る発明は、コンクリート破砕物からの不要物除去装置であって、コンクリート塊の破砕手段と、該破砕手段の下流側に設けられて上記破砕手段によって破砕されたコンクリート破砕物を受入れる破砕物受入槽と、上記破砕手段から破砕物受入槽に向かって流れ落ちる上記コンクリート破砕物に対してその流れを横切る方向に風を吹きつけてコンクリート破砕物中に混在している微粉末や木片などの軽量不要物を破砕物から飛散、分離させる送風手段と、該軽量不要物の受入容器とからなるので、コンクリート構造物の解体等により得られたコンクリート塊を一定量、破砕手段に投入することによって、この破砕手段の下方の破砕物受入槽にコンクリート破砕物が収納される間に、該コンクリート破砕物中に混在している軽量不要物を簡単な構造によって能率よく除去することができる。
【００４７】
このように構成したコンクリート破砕物からの不要物除去装置において、請求項６に係る発明は、１つの大型槽の内部を可動仕切板によって区画することにより一方をコンクリート破砕物受入槽に、他方を軽量不要物受入容器に形成しているので、上記可動仕切板の移動によって破砕物受入槽と不要物受入容器との不要物受入開口幅の割合を容易に変更することができ、コンクリート破砕物受入槽内への破砕物と、軽量不要物受入容器内への軽量不要物との分配を正確に行うことができて、生コンクリート用骨材として最適なコンクリート破砕物を得ることができる。
【図面の簡単な説明】
【図１】不要物除去手段を備えた生コンクリート製造装置の簡略側面図、
【図２】別な不要物除去手段を備えた生コンクリート製造装置の簡略側面図。
【符号の説明】
１　破砕手段
２　破砕物受入槽
３　送風手段
４　不要物受入容器
６　ふるい
７　可動仕切板
８　傾斜シュート
１０　吸気手段
Ａ　コンクリート塊
Ａ’　コンクリート破砕物
ａ　軽量不要物
【図１】
2004089952.tif 000003
【図２】
2004089952.tif 000004